(57)【要約】      （修正有）【課題】均質配光性を向上させることが可能な、新規かつ改良された光学体、照明装置、及び画像表示装置を提供する。【解決手段】主構造体の合成構造体２０が基材１０の面内に連続して展開される光学体１であって、主構造体の基材１０の面内における位相分布は、２次元光学開口の瞳関数をフーリエ変換することで得られる振幅分布に相当し、ピークレシオ値が２．５以下である。【選択図】図１
2020052064.tif 000002
【特許請求の範囲】
【請求項１】
主構造体の合成構造体が基材の面内に連続して展開される光学体であって、
前記主構造体の前記基材の面内における位相分布は、２次元光学開口の瞳関数をフーリエ変換することで得られる振幅分布に相当し、
ピークレシオ値が２．５以下であることを特徴とする、光学体。
【請求項２】
前記２次元光学開口は、円形、矩形、多角形、または自由形状を有することを特徴とする、請求項１記載の光学体。
【請求項３】
前記位相分布はＳｉｎｃ関数で示されることを特徴とする、請求項１または２に記載の光学体。
【請求項４】
前記合成構造体の位相分布は、前記主構造体の位相分布を単純和したものであることを特徴とする、請求項１〜３の何れか１項に記載の光学体。
【請求項５】
前記主構造体の位相分布の周期Λが以下の条件１を満たすことを特徴とする、請求項１〜４の何れか１項に記載の光学体。
条件１  Λ≧５μｍ      
【請求項６】
前記主構造体の面内存在確率Ｐ及び周期Λが以下の条件２を満たすことを特徴とする、請求項１〜４の何れか１項に記載の光学体。
条件２  Ｐ≧０．３％、かつΛ≧３μｍ
【請求項７】
前記主構造体の面内存在確率Ｐ、存在領域Ｔ、周期Λ、及び周期摂動δが以下の条件３を満たすことを特徴とする、請求項１〜４の何れか１項に記載の光学体。
条件３  Ｐ≧０．２％、Λ≧３μｍ、Ｔ≧１０Λ、かつδ≧３０％（条件３−１）
またはＰ≧０．２％、Λ≧４μｍ、Ｔ＞１０Λ、かつδ≧０％（条件３−２）
が満たされる。
【請求項８】
請求項１〜７の何れか１項に記載の光学体を光源の表面に配置したことを特徴とする、照明装置。
【請求項９】
請求項１〜７の何れか１項に記載の光学体を光源と表示部との間に配置したことを特徴とする、画像表示装置。
【発明の詳細な説明】
【技術分野】
【０００１】
本発明は、光学体、照明装置、及び画像表示装置に関する。
【背景技術】
【０００２】
光の拡散特性を変化させるために、入射した光を所望の方向に拡散させる拡散板が用いられることが多い。かかる拡散板は、その表面に所望の拡散状態を実現させるための光学体を有しており、かかる光学体の一種として、数十μｍ程度の大きさのマイクロレンズが複数配置されたマイクロレンズ構造を有するものがある。
【０００３】
例えば以下の特許文献１には、複数のマイクロレンズが不規則に配列されたマイクロレンズアレイを有する光学フィルムが開示されており、かかるマイクロアレイ内に形成されたマイクロレンズの頂点位置、頂点間隔が所定の条件を満たす。
【先行技術文献】
【特許文献】
【０００４】
【特許文献１】特開２００３−４９０７号公報
【発明の概要】
【発明が解決しようとする課題】
【０００５】
ところで、拡散板には光をなるべく均質に配光するという均質配光性が強く求められている。しかし、十分な均質配光性を有する拡散板は未だ提案されていないのが実情である。
【０００６】
そこで、本発明は、上記問題に鑑みてなされたものであり、本発明の目的とするところは、均質配光性を向上させることが可能な、新規かつ改良された光学体、照明装置、及び画像表示装置を提供することにある。
【課題を解決するための手段】
【０００７】
上記課題を解決するために、本発明のある観点によれば、主構造体の合成構造体が基材の面内に連続して展開される光学体であって、主構造体の基材の面内における位相分布は、２次元光学開口の瞳関数をフーリエ変換することで得られる振幅分布に相当し、ピークレシオ値が２．５以下であることを特徴とする、光学体が提供される。
【０００８】
ここで、２次元光学開口は、円形、矩形、多角形、または自由形状を有してもよい。
【０００９】
また、位相分布はＳｉｎｃ関数で示されてもよい。
【００１０】
また、合成構造体の位相分布は、主構造体の位相分布を単純和したものであってもよい。
【００１１】
また、主構造体の位相分布の周期Λが以下の条件１を満たしてもよい。
条件１  Λ≧５μｍ      
【００１２】
また、主構造体の面内存在確率Ｐ及び周期Λが以下の条件２を満たしてもよい。
条件２  Ｐ≧０．３％、かつΛ≧３μｍ
【００１３】
また、主構造体の面内存在確率Ｐ、存在領域Ｔ、周期Λ、及び周期摂動δが以下の条件３を満たしてもよい。
条件３  Ｐ≧０．２％、Λ≧３μｍ、Ｔ≧１０Λ、かつδ≧３０％（条件３−１）
またはＰ≧０．２％、Λ≧４μｍ、Ｔ＞１０Λ、かつδ≧０％（条件３−２）
が満たされる。
【００１４】
本発明の他の観点によれば、上記の光学体を光源の表面に配置したことを特徴とする、照明装置が提供される。
【００１５】
本発明の他の観点によれば、上記の光学体を光源と表示部との間に配置したことを特徴とする、画像表示装置が提供される。
【発明の効果】
【００１６】
以上説明したように本発明によれば、光学体の均質配光性を向上させることが可能となる。
【図面の簡単な説明】
【００１７】
【図１】本発明の実施形態に係る光学体の構造を示す斜視図である。
【図２】同実施形態に係る主構造体の構造を示す平面図である。
【図３】主構造体の構造を示す断面図である。
【図４】瞳関数の一例を示すグラフである。
【図５】パターン画像を作製する手順を示す説明図である。
【図６】パターン画像を作製する手順を示す説明図である。
【図７】光学体を作製する手順を示すフローチャートである。
【図８】実施例に係るパターン画像の一例を示すビットマップ画像である。
【図９】実施例に係る光学体の配光特性の一例を示すグラフである。
【図１０】合成構造体の構造を示す共焦点顕微鏡像である。
【図１１】合成構造体の構造を示す断面図である。
【図１２】実施例に係る光学体の配光特性を示すシミュレーション画像である。
【図１３】実施例に係る光学体の配光特性を示すシミュレーション画像である。
【図１４】実施例に係るパターン画像の一例を示すビットマップ画像である。
【図１５】実施例に係る光学体の配光特性の一例を示すグラフである。
【図１６】合成構造体の構造を示す共焦点顕微鏡像である。
【図１７】実施例に係る光学体の配光特性を示すシミュレーション画像である。
【図１８】実施例に係る光学体の配光特性を示すシミュレーション画像である。
【図１９】実施例に係るパターン画像の一例を示すビットマップ画像である。
【図２０】実施例に係る光学体の配光特性を示すシミュレーション画像である。
【図２１】実施例に係る光学体の配光特性を示すシミュレーション画像である。
【図２２】実施例に係る光学体の配光特性の一例を示すグラフである。
【図２３】合成構造体の構造を示す共焦点顕微鏡像である。
【図２４】実施例に係る光学体の配光特性を示すレーザ投影像である。
【図２５】実施例に係る光学体の配光特性を示すシミュレーション画像である。
【図２６】実施例に係る光学体の配光特性の一例を示すグラフである。
【図２７】合成構造体の構造を示す共焦点顕微鏡像である。
【図２８】実施例に係る光学体の配光特性を示すレーザ投影像である。
【図２９】実施例に係る光学体の配光特性を示すシミュレーション画像である。
【図３０】マイクロレンズアレイのビットマップ画像である。
【図３１】比較例に係る光学体の配光特性を示すシミュレーション画像である。
【図３２】ピークレシオ値の一例を示す輝度プロファイルである。
【図３３】ピークレシオ値の一例を示す輝度プロファイルである。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．光学体の全体構成＞
まず、図１及び図２に基づいて本実施形態に係る光学体１の全体構成について説明する。光学体１は、例えば光拡散板として使用されるものであり、基材１０と、基材１０の表面に形成された合成構造体層１５とを備える。
【００２０】
基材１０は、本実施形態に係る光学体１に入射する光の波長帯域において、透明とみなすことが可能な材質からなる基材である。かかる基材１０は、フィルム状のものであっても良いし、板状のものであっても良い。かかる基材の材質については、特に限定するものではないが、例えば、ポリメチルメタクリレート（ｐｏｌｙｍｅｎｔｈｙｌ  ｍｅｔｈａｃｒｙｌａｔｅ：ＰＭＭＡ）、ポリエチレンテレフタレート（Ｐｏｌｙｅｔｈｙｌｅｎｅ  ｔｅｒｅｐｈｔｈａｌａｔｅ：ＰＥＴ）、ポリカーボネート（ｐｏｌｙｃａｒｂｏｎａｔｅ：ＰＣ）、環状オレフィン・コポリマー（Ｃｙｃｌｏ  Ｏｌｅｆｉｎ  Ｃｏｐｏｌｙｍｅｒ：ＣＯＣ）、環状オレフィンポリマー（Ｃｙｃｌｏ  Ｏｌｅｆｉｎ  Ｐｏｌｙｍｅｒ：ＣＯＰ）、トリアセチルセルロース（Ｔｒｉａｃｅｔｙｌｃｅｌｌｕｌｏｓｅ：ＴＡＣ）等といった公知の樹脂を基材１０として用いることも可能であるし、石英ガラス、ホウケイ酸ガラス、白板ガラス等といった公知の光学ガラスを用いることも可能である。図１では、基材１０が矩形である場合を例に挙げて図示を行っているが、基材１０の形状は矩形に限定されるものではなく、例えば光学体１が実装される照明装置、画像表示装置等の形状に応じて、任意の形状（例えば円形等）を有していても良い。
【００２１】
合成構造体層１５には、合成構造体２０が形成されている。合成構造体２０は、多数の主構造体３０が合成された形状を有しており、基材１０の面内に連続して形成されている。合成構造体２０及び主構造体３０の詳細な構成については後述する。合成構造体層１５は、例えば、硬化性樹脂の硬化物で構成される。硬化性樹脂は、本実施形態に係る光学体１に入射する光の波長帯域において、透明とみなすことが可能な樹脂で構成される。このような樹脂としては、例えば紫外線硬化性アクリル樹脂または紫外線硬化性エポキシ樹脂等が挙げられる。
【００２２】
＜２．合成構造体２０及び主構造体３０の詳細な構成＞
つぎに、図２〜図６に基づいて合成構造体２０及び主構造体３０の詳細な構成について説明する。上述したように、合成構造体２０は多数の主構造体３０が合成された形状を有している。
【００２３】
図２及び図３は、主構造体３０の構造例を示す。なお、図２では、ｘ２ｙ２平面１００上に主構造体３０が描かれている。ｘ２ｙ２平面１００は、合成構造体２０の設計図に相当するパターン画像が描かれる平面である。パターン画像は、例えば電子計算機を用いて作製される。パターン画像に描かれた合成構造体２０が基材１０の面内に形成される。したがって、ｘ２ｙ２平面１００は基材１０の表面形状を規定するための平面である。パターン画像の生成方法については後述する。図３は図２のＡＡ断面図である。
【００２４】
基材１０の面内（言い換えればｘ２ｙ２平面１００内）における主構造体３０の位相分布は、２次元光学開口の瞳関数をフーリエ変換することで得られる振幅分布に相当する。この振幅分布は、上記２次元光学開口の像面における振幅分布（いわゆる点像分布関数）を示す。ここで、瞳関数は設定される光強度分布（想定される光源の光強度分布）に概ね対応したものであれば特に制限されないが、光強度分布がガウシアン分布を示す瞳関数であることが好ましく、光強度分布が一様な瞳関数（以下、「均質瞳関数」とも称する）であることがより好ましい。この場合、光学体１の均質配光性をより高くすることができる。以下の実施形態では、瞳関数が均質瞳関数であることを前提として説明を行う。
【００２５】
図４に示すグラフＬ１は、均質瞳関数の一例を示す。図４のｘ１ｙ１平面は光学開口が描かれる平面であり、ｚ１軸は光強度を示す。この例では、光学開口は円形となっており、光学開口内の光強度が一様（すなわち光強度＝ａの一定値）となっており、他の領域の光強度がゼロとなっている。なお、光学開口は必ずしも円形に限られず、矩形、多角形、または自由形状であってもよい。
【００２６】
このような均質瞳関数を開口面全域でフーリエ変換することで得られる振幅分布は、例えばＳｉｎｃ関数で示される。このため、本実施形態では、主構造体３０の位相分布（すなわち振動波形）は、図２及び図３に示すようにＳｉｎｃ関数で示される。より具体的には、主構造体３０の中心点３１が位相ゼロの点となり、中心点３１からの距離ｒにおける主構造体３０の高さｚ２が以下の数式（１）、（２）で示される。数式（１）、（２）中、Ａは主構造体３０の振幅（μｍ）を示し、Λは主構造体３０の周期（μｍ）を示す。
【００２７】
【数１】
2020052064.tif 000003
【００２８】
図２及び図３に示すように、主構造体３０は多数の凸部３２及び凹部３３を有し、高さｚ２の変動量（すなわち凸部３２の高さ及び凹部３３の深さ）は、中心点３１からの距離ｒが大きくなるにつれて小さくなる。
【００２９】
主構造体３０がこのような位相分布を有するのは以下の理由による。すなわち、均質瞳関数をフーリエ変換することで得られる振幅分布をさらにフーリエ変換した場合（いわゆる逆フーリエ変換）、元の均質瞳関数が得られる。例えば、振幅分布がＳｉｎｃ関数で示される場合、そのフーリエ変換像は均質瞳関数となる。
【００３０】
一方、光学体１の表面構造を瞳関数と考えれば、光学体１を透過した（または反射した）光の振幅分布は光学体１の表面構造の振動波形をフーリエ変換したものに相当すると考えられる。したがって、光学体１の表面構造が上記主構造体３０を合成した合成構造体２０となっていれば、光学体１を透過した光（の光束）は上記均質瞳関数に相当する振幅分布を有すると考えられる。このような理由により、主構造体３０は、均質瞳関数をフーリエ変換することで得られる振幅分布に相当する位相分布を有する。これにより、本実施形態では、光学体１を透過した（または反射した）光の均質配光性を高めることができる。
【００３１】
図３に示すように、主構造体３０の高さｚ２は中心点３１の凸部３２で最大値となり、中心点３１に最も近い凹部３３において最小値となる。中心点３１を透過する光と中心点３１に最も近い凹部３３を透過する光との光路差が光の１波長分であることが好ましい。具体的には、光学体１に入射する光の波長がλｓ〜λｅ（μｍ）の範囲で変動する場合、ｘ２ｙ２平面１００上に配置されるｍ番目の主構造体３０の振幅Ａは、以下の数式（３）を満たすことが好ましい。なお、ｍ番目の主構造体３０は、後述する中心点３１の位置決定処理において、ｍ番目に決定された中心点３１の主構造体３０を意味する。
【００３２】
【数３】
2020052064.tif 000004
【００３３】
数式（３）において、ｎは合成構造体層１５の相対屈折率であり、Ｒｍは０〜１の乱数（実数）である。振幅Ａが数式（３）で示される場合、波長がλｓ〜λｅ（μｍ）となる任意の入射光に対して均質配光性の高い光を拡散させることができる。
【００３４】
合成構造体２０は多数の主構造体３０が合成された形状を有する。そこで、まず、図５〜図６に基づいて、主構造体３０の合成方法（合成構造体２０の作製方法）について説明する。合成構造体２０の作製は電子計算機によって行われる。まず、図５に示すように、仮想空間内にｘ２ｙ２平面１００を設定する。ｘ２ｙ２平面１００は、複数の画素（ピクセル）の集合体である。ｘ２ｙ２平面１００の形状、サイズ、及び１画素に対応する実空間上の大きさ（いわゆる解像度）は実際に作製される光学体１の形状、サイズ等に応じて設定されればよい。解像度は露光を行う装置の機能等にも依存するが、合成構造体２０の精度を高めるために、０．２〜０．８μｍ／ｐｘ程度に設定されることが好ましい。ｘ２ｙ２平面１００のサイズは、ｘ２ｙ２平面１００を構成する画素の数で特定される。例えばｘ２ｙ２平面１００が矩形となる場合、長辺の画素数×短辺の画素数でｘ２ｙ２平面１００のサイズが規定される。そして、ｘ２ｙ２平面１００のサイズに解像度を乗じた値が実空間における光学体１のサイズ、詳細には基材１０の表面のサイズとなる。
【００３５】
ついで、ｘ２ｙ２平面１００をｘ２方向（矢印Ｐ方向）に１画素ずつスキャンする。そして、画素毎に主構造体３０の中心点３１を配置するか否かを面内存在確率Ｐ（％）に基づいて決定する。面内存在確率Ｐは作業者（光学体１の作製を行う作業者）によって設定される。同一のｙ２座標に対するスキャンが終わったらスキャン位置をｙ２方向に１画素ずらし、同様の処理をｘ２ｙ２平面１００の全域のスキャンが終わるまで繰り返す。これにより、ｘ２ｙ２平面１００上の任意の位置に中心点３１が配置される。
【００３６】
ついで、図６に示すように、予め作業者に設定された主構造体３０の振幅Ａ、周期Λ、存在領域Ｔ、及び周期摂動δに従って、各中心点３１に主構造体３０を配置する。ここで、存在領域Ｔは、主構造体３０のｘ２ｙ２平面１００における半径に相当するものであり、周期Λの整数倍の値（＝αΛ、αは整数であり、周期Λの繰り返し数を示す）となる。周期摂動δ（％）は、周期Λのばらつきであり、主構造体３０毎に具体的な周期Λの値が周期摂動の範囲内でランダムに決定される。周期摂動がβ％となる場合、各主構造体３０の周期Λは、周期Λ±（周期Λ×β％）となる。
【００３７】
ついで、主構造体３０を合成する。具体的には、ｘ２ｙ２平面１００上の画素毎に主構造体３０の高さｚ２を単純和する。これにより、合成構造体２０がｘ２ｙ２平面１００上に形成される。つまり、ｘ２ｙ２平面１００上の各画素における合成構造体２０の高さｚ２は、ｘ２ｙ２平面１００上にランダムに配置された主構造体３０の高さｚ２を単純和したものとなる。なお、合成方法は単純和に限定されず、他の合成方法であってもよい。
【００３８】
これにより、パターン画像が作製される。パターン画像における合成構造体２０の高さｚ２は、例えば画素の色の階調で表現される。したがって、パターン画像はいわゆるビットマップ画像である。なお、実空間における合成構造体２０の各部分の高さｚ２は以下のように規定される。すなわち、基材１０の高さ（厚さ）方向にｚ２軸を定義し、基材１０から離れる方向を正方向とする。そして、ｚ２＝０の原点（Ｓｉｎｃ関数の位相がゼロとなる点）をｚ２軸上に定義する。合成構造体２０の各部分における高さｚ２はこのように定義されたｚ２軸の座標値として規定される。合成構造体２０の全領域における高さｚ２の最大値と最小値との差δＺは４．５以上であることが好ましい。この場合、より光の均質配光性が高まることが期待できる。
【００３９】
そして、このパターン画像に基づいて原盤（合成構造体２０の反転形状が表面に形成されたもの）が作製され、この原盤を転写型として用いて光学体１が作製される。光学体１には、パターン画像で設計された合成構造体２０が形成される。このような光学体１を透過または反射した光は、高い均質配光性を有する。具体的には、ピークレシオ値が２．５以下となる。ピークレシオ値は、光の輝度プロファイルのピークレベルとベースレベルとの比として定義される。輝度プロファイルは、拡散光が照射されるスクリーン上の各位置における輝度を示す。
【００４０】
ここで、図３２及び図３３に基づいてピークレシオ値の例について説明する。図３２に示すグラフＬ１０はピークレシオ値が２．５以下となる輝度プロファイルの例（すなわち本実施形態の実施例の１種）であり、図３３に示すグラフＬ２０はピークレシオ値が２．５より大きくなる例（すなわち本実施形態の比較例の１種）である。図３２及び図３３の横軸はスクリーン上の位置を示し、縦軸は輝度を示す。ピークレベルＬＰは輝度プロファイルの最大値として定義される。一方、ベースレベルＢＬは振幅度数の多い領域の平均（算術平均）輝度レベルとして定義される。ピークレシオ値が２．５以下となる輝度プロファイルでは、輝度がスクリーン上で均質となっている。これに対し、ピークレシオ値が２．５より大きくなる輝度プロファイルでは、０次光のピークＰ０または１次光のピークＰ１が極端に大きくなっており、光の均質配光性が損なわれている。
【００４１】
なお、光学体１のピークレシオ値が２．５以下となるためには、主構造体３０の面内存在確率Ｐ、存在領域Ｔ、周期Λ、及び周期摂動δが以下の条件１〜３の少なくとも１つ以上を満たす必要がある。
条件１  Λ≧５μｍ
条件２  Ｐ≧０．３％、かつΛ≧３μｍ
条件３  Ｐ≧０．２％、Λ≧３μｍ、Ｔ≧１０Λ、かつδ≧３０％（条件３−１）
またはＰ≧０．２％、Λ≧４μｍ、Ｔ＞１０Λ、かつδ≧０％（条件３−２）
を満たす。
【００４２】
ここで、拡散板からの拡散光をスクリーン上に照射した場合、スクリーン内の照射領域内にマクロ状の斑模様（いわゆるマクロ斑）が観察される場合がある。このような斑模様も光の均質配光性を損なう原因の一つである。後述する実施例で検証される通り、本実施形態に係る光学体１では、このような斑模様の発生も抑制することができる。
【００４３】
以上により、本実施形態によれば、光学体１の合成構造体２０は、主構造体３０を合成した形状を有する。そして、主構造体３０の位相分布は、光強度分布が一様な２次元光学開口の瞳関数（すなわち均質瞳関数）をフーリエ変換することで得られる振幅分布に相当する。これにより、光学体１は、様々な入射光（例えばコリメート光または他の種類の光）に対して高効率かつ均質配光性の高い（マクロ斑の少ない）拡散光を出射することができる。なお、瞳関数は必ずしも均質瞳関数に限られず、設定される光強度分布（想定される光源の光強度分布）に概ね対応したものであれば特に制限されない。例えば瞳関数は光強度分布がガウシアン分布を示す瞳関数であってもよく、この場合にも上記と同様の効果が得られると考えられる。
【００４４】
このような光学体１から出射される拡散光は、マクロ斑が極めて少なく、視認性が良好で均質性が高い。したがって、光学体１は、入射光の反射、透過、干渉、吸収、または導波などの作用に効率的に寄与するものである。つまり、本実施形態では、光学体１の合成構造体２０に入射する入射光に対する反射光の配光成分を制御し、または透過光束の配光成分を制御することによって、均質なエネルギー分布を有し、マクロ斑の少ない拡散を実現するものである。
【００４５】
光学体１が適用されるシートフィルム体あるいは各種装置は、拡散光の高い均質性により、光の均質拡散機能、光学開口の拡大機能に優れる。したがって、本実施形態の光学体１をバックライト、一般乃至特殊照明装置、または高明度で高諧調（例えば８ｂｉｔ，１６ｂｉｔ，２４ｂｉｔなど）な高画質の画像を表示する画像表示装置等に適用することで、これらの精度及び信頼性を飛躍的に高めることができる。光学体１は、上記を含む様々な装置、例えば照明装置、画像表示装置、光計測装置、計測医療装置、及び紫外光応用装置等にも適用できる。
【００４６】
＜３．光学体の製造方法＞
つぎに、光学体１の製造方法を図７に示すフローチャートに沿って説明する。ステップＳ１００において、パターン画像を作製する。パターン画像を作製するにあたっては、まず、パターン画像を作製可能な電子計算機を準備する。電子計算機は、ハードウェア構成として、ＣＰＵ（Ｃｅｎｔｒａｌ  Ｐｒｏｃｅｓｓｉｎｇ  Ｕｎｉｔ、すなわちプロセッサ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスク、各種入力操作装置（キーボード、マウス等）、ディスプレイ、通信装置等を備える。ＲＯＭには、電子計算機の処理に必要な情報、特にパターン画像の作製に必要なプログラム等が記録されている。ＣＰＵは、ＲＯＭに記憶されたプログラムを読み出して実行する。
【００４７】
作業者は、まず電子計算機にパターン画像の形状、サイズ、解像度、主構造体３０の面内存在確率Ｐ、振幅Ａ、周期Λ、存在領域Ｔ、及び周期摂動δを入力する。存在領域Ｔに関しては、繰り返し数αを入力してもよい。また、主構造体３０の凹凸を逆転させてもよい。この場合、作業者は、主構造体３０の凹凸を逆転させる旨の情報を電子計算機に入力する。
【００４８】
ついで、電子計算機は、作業者から与えられた情報に基づいて、パターン画像を作製する。まず、電子計算機は、図５に示すように、仮想空間内にｘ２ｙ２平面１００を設定する。ｘ２ｙ２平面１００の形状、サイズは入力されたパターン画像の形状、サイズに基づいて設定される。ついで、電子計算機は、ｘ２ｙ２平面１００をｘ２方向（矢印Ｐ方向）に１画素ずつスキャンする。そして、画素毎に主構造体３０の中心点３１を配置するか否かを面内存在確率Ｐ（％）に基づいて決定する。同一のｙ２座標に対するスキャンが終わったらスキャン位置をｙ２方向に１画素ずらし、同様の処理をｘ２ｙ２平面１００の全域のスキャンが終わるまで繰り返す。これにより、ｘ２ｙ２平面１００上の任意の位置に中心点３１が配置される。
【００４９】
ついで、電子計算機は、図６に示すように、予め作業者に設定された主構造体３０の振幅Ａ、周期Λ、存在領域Ｔ、及び周期摂動δに従って、各中心点３１に主構造体３０を配置する。
【００５０】
ついで、電子計算機は、主構造体３０を合成する。具体的には、ｘ２ｙ２平面１００上の画素毎に主構造体３０の高さｚ２を単純和する。これにより、合成構造体２０がｘ２ｙ２平面１００上に形成される。すなわち、パターン画像が作製される。なお、合成方法は単純和に限定されず、他の合成方法であってもよい。なお、ステップＳ１００の処理はステップＳ１０５の処理が行われる前の任意のタイミングで行われればよい。
【００５１】
ついで、ステップＳ１０１において、作業者は基盤を洗浄する。かかる基盤は、例えば、ガラスロールのようなロール状のものであってもよく、ガラスウェハのような平板状のものであってもよい。また、基盤はシリコンウェハであってもよい。
【００５２】
ステップＳ１０３において、作業者は、洗浄後の基盤の表面にレジストを形成する。ここで、レジストの例としては、金属酸化物を用いたレジストや、有機物を用いたレジスト等が挙げられる。レジストはポジ型またはネガ型の光反応レジストであってもよい。具体的な例として、東京応化工業社製ＰＭＥＲ−ＬＡ９００、ＡＺエレクトロニックマテリアルズ社製ＡＺ４６２０等が挙げられる。レジストにはカップリング剤を添加してもよい。レジスト厚は例えば２〜１５μｍ程度であってもよい。かかるレジストの形成処理は、ロール状の基盤に対しては、塗布処理又はディッピングにより実現され、平板状の基盤に対しては、各種のコーティング処理により実現される。
【００５３】
ついで、ステップＳ１０５において、レジストの形成された基盤に対して、露光処理が実施される。かかる露光処理は、グレースケールマスク等を利用した露光（複数のグレースケールマスクの重ね合わせによる多重露光を含む。）、平板又はロール板に対するグレースケール露光、ピコ秒パルスレーザやフェムト秒パルスレーザ等を用いたレーザ露光など、公知の様々な露光方法を適宜適用することが可能である。作業者は、露光処理を行う装置に上述したパターン画像を入力する。当該装置は、パターン画像に基づいて露光を行う。レーザの波長は適宜選択されればよいが、一例として４０５ｎｍ、４３６ｎｍ等が挙げられる。これらの装置は、パターン画像に基づいてレジストを露光する。露光は、解像度に従って画素ごとに行われる。
【００５４】
ステップＳ１０７において、作業者は露光後の基盤をアルカリ現像する。現像液の例としては、ＮＭＤ−３、ＮＭＤ−７、ＰＭＥＲ  Ｐ−７Ｇ（何れも東京応化工業株式会社製、成分は同等）、ＴＭＡＨ（テトラメチルアンモニウムヒドロキシド）等が挙げられる。
【００５５】
ステップＳ１１１において、作業者は、マスター原盤を作製する。例えば、作業者は、アルカリ現像後の基盤にエッチング（例えばＣＦ４ガス、Ａｒガス等を用いたガラスエッチング等）を施すことでマスター原盤（ガラスマスター等）を作製してもよい。また、作業者は、アルカリ現像後の基盤に対してＮｉスパッタ（例えば２０〜６０ｎｍ相当）または電鋳前処理等を行い、その後Ｎｉ電鋳を行い基盤から被覆体を剥離する。そしてこの被覆体をマスター原盤（メタルマスター）としてもよい。電鋳前処理は例えばスルファミン酸Ｎｉ浴等のＮｉ浴に現像後の基盤を浸漬することで行われる。被覆体の厚さは適宜選択されればよい。マスター原盤の表面には、合成構造体２０と同様の形状の凹凸が形成される。
【００５６】
ステップＳ１１３において、作業者は、完成したマスター原盤を用いて、ソフトモールド等のモールドを作成する。例えば、基材上に未硬化の硬化性樹脂を塗布し、未硬化の硬化性樹脂層にマスター原盤の凹凸を押し付ける。この状態で硬化性樹脂を硬化させる。以上の工程によりソフトモールドが作製される。基材及び硬化性樹脂の材質は光学体１と同様の材質であってもよい。ソフトモールドの表面には、合成構造体２０の反転形状となる凹凸が形成される。
【００５７】
ステップＳ１１５において、作業者は、基材１０上に転写処理を実施する。例えば、作業者は、基材１０上に未硬化の硬化性樹脂を塗布し、未硬化の硬化性樹脂層にモールドの凹凸を押し付ける。この状態で硬化性樹脂を硬化させる。これにより、光学体１が作製される。ステップＳ１１７において、作業者は必要に応じて保護膜等を光学体１の表面に成膜する。以上の工程により光学体１が作製される。なお、ソフトモールドの作製工程を省略し、マスター原盤から直接光学体１を作製してもよい。この場合、マスター原盤の表面には、合成構造体２０の反転形状となる凹凸が形成される。
【００５８】
なお、図７に示した製造方法の流れは、あくまでも一例であって、本実施形態に係る光学体１の製造方法が図７に示した例に限定されるものではない。
【００５９】
＜４．光学体の適用例＞
光学体の適用例は特に制限されず、拡散光の均質配光性が求められる分野であればどのような分野にも適用してもよい。光学体１は、例えば照明装置、画像表示装置、光計測装置、計測医療装置、及び紫外光応用装置等に適用されても良い。光学体１を照明装置に適用する場合、光学体１は光源の表面に配置されてもよい。光学体１を画像表示装置に適用する場合、光学体１を光源と表示部との間に配置してもよい。いずれの場合においても光源の種類は特に問われない。光源はコリメート光あるいは平行主光線を含むテレセントリック光を出射するものであってもよく、他の種類の光源であってもよい。
【実施例】
【００６０】
＜１．実施例Ａ〜Ｅ＞
実施例Ａ〜Ｅでは、実際に光学体１を作製し、その配光特性を評価した。あわせて実施例Ａ〜Ｅの配光特性をシミュレーションでも評価した。
【００６１】
（１−１．実施例Ａ）
実施例Ａでは、上述した製造方法に従って、光学体１を作製した。概略的には、アルカリ現像後の基盤に対して電鋳前処理等を行い、その後Ｎｉ電鋳を行い基盤から被覆体を剥離した。そしてこの被覆体をマスター原盤（メタルマスター）とした。なお、パターン画像の形状は矩形、サイズは２００×２００ｐｘ（矩形）、解像度は０．８μｍ／ｐｘ、面内存在確率Ｐは０．１％、振幅Ａは上述した数式（３）を満たす値（光の波長は５３２ｎｍとした）、周期Λは５μｍ、存在領域Ｔは５０Λ、周期摂動δを１０％とした。また、基材１０及び合成構造体層１５の屈折率は１．５とし、基材１０の厚さを１００μｍとした。
【００６２】
図８はパターン画像を示す。このパターン画像では、合成構造体２０の高さｚ２が８階調で描かれている。図８から明らかな通り、合成構造体２０の凹凸がパターン画像内にランダムに分布していることがわかる。本発明者は、比較のために、図３０に示すマイクロレンズアレイのパターン画像を作製した。この例では、マイクロレンズの平面視の直径を１５μｍとし、マイクロレンズ毎に５％の摂動で直径をばらつかせた。さらに、各マイクロレンズの曲率半径を８μｍとし、マイクロレンズ毎に５％の摂動で曲率半径をばらつかせた。なお、図３０のパターン画像は、同じパターン画像を２×２の配列でタイリングしたものである。この例から明らかな通り、凹凸の形状が近似する領域Ａが点在している。このような領域Ａは、マクロ斑の原因となりうる。このような領域Ａのない実施例Ａでは、マクロ斑の発生が抑制される。
【００６３】
つぎに、この光学体１の配光特性を評価した。測定装置としてサイバネットシステム社製Ｍｉｎｉ−Ｄｉｆｆを使用した。光学体１に波長６５０ｎｍのコリメート光を基材側から入射し、２０ｍｍ開口内で拡散光の輝度分布を測定した。開口への拡散光の入射角度毎に平均値を測定し、それを輝度値とした。結果を図９に示す。横軸は拡散光の入射角度を示し、縦軸は輝度を示す。この例から明らかな通り、均質配光性の高い分布が得られる。
【００６４】
図１０は、光学体１の合成構造体２０の共焦点顕微鏡像を示す。図１１は、直線Ｌ２に沿った合成構造体２０の断面形状、具体的には図１０の表面構造の共焦点顕微鏡像の断面プロファイルとなる。縦軸は基材１０の表面からの高さを示し、横軸は直線Ｌ２上の位置を示す。図１０及び図１１から明らかな通り、光学体１の表面には合成構造体２０が形成されていることがわかる。また、合成構造体２０は基材１０の面内にランダムに配置された主構造体３０が合成されたものなので、高さｚ２はランダムに変動する。
【００６５】
本発明者は、光学体１の配光特性をシミュレーションで評価した。シミュレーションのソフトウェアとしてはジーメンス社のＶｉｒｔｕａｌ−Ｌａｂを使用した。シミュレーションの条件は以下のとおりである。すなわち、光源として直径０．８ｍｍのコリメート光源を使用し、波長は５３２ｎｍ（及び追加波長４７３ｎｍ、６３５ｎｍ）とした。光学体１の形状を直径０．８ｍｍの円形とし、基材１０の厚さを１００μｍとした。さらに、基材及び合成構造体層１５の屈折率を１．５とした。そして、基材側からコリメート光を入射し、光学体１から１００ｍｍ離した仮想スクリーン面に拡散光を照射した。結果を図１２及び図１３に示す。図１２は波長５３２ｎｍの光を光学体１に入射したときにスクリーン上に投影された投影像であり、図１３は波長４７３ｎｍ、５３２ｎｍ、６３５ｎｍの合成光を光学体１に入射したときにスクリーン上に投影された投影像である。この投影像の輝度分布に基づいてピークレシオ値が算出される。いずれの例においても拡散光が高い均質性を有していることがわかる。
【００６６】
（１−２．実施例Ｂ）
実施例Ｂでは、周期摂動を１０％とした他は実施例Ａと同様の条件で光学体１を作製し、実施例Ａと同様の方法で配光特性を評価した。図１４はパターン画像を示す。このパターン画像では、合成構造体２０の高さｚ２が８階調で描かれている。図１４から明らかな通り、合成構造体２０の凹凸がパターン画像内にランダムに分布していることがわかる。
【００６７】
図１５はＭｉｎｉ−Ｄｉｆｆを使用して測定された配光特性を示す。実施例Ｂでも均質配光性の高い分布が得られる。図１６は、光学体１の合成構造体２０の共焦点顕微鏡像を示す。図１６から明らかな通り、光学体１の表面には合成構造体２０が形成されていることがわかる。
【００６８】
図１７及び図１８はシミュレーションの結果を示す。図１５は波長５３２ｎｍの光を光学体１に入射したときにスクリーン上に投影された投影像であり、図１６は波長４７３ｎｍ、５３２ｎｍ、６３５ｎｍの合成光を光学体１に入射したときにスクリーン上に投影された投影像である。いずれの例においても拡散光が高い均質性を有していることがわかる。
【００６９】
（１−３．実施例Ｃ）
実施例Ｃでは、周期摂動を０％とした他は実施例Ａと同様の条件で光学体１を作製し、実施例Ａと同様の方法で配光特性を評価した。図１９はパターン画像を示す。このパターン画像では、合成構造体２０の高さｚ２が８階調で描かれている。図１９から明らかな通り、合成構造体２０の凹凸がパターン画像内にランダムに分布していることがわかる。
【００７０】
図２０及び図２１はシミュレーションの結果を示す。図２０は波長５３２ｎｍの光を光学体１に入射したときにスクリーン上に投影された投影像であり、図２１は波長４７３ｎｍ、５３２ｎｍ、６３５ｎｍの合成光を光学体１に入射したときにスクリーン上に投影された投影像である。いずれの例においても拡散光が高い均質性を有していることがわかる。
【００７１】
（１−４．実施例Ｄ）
実施例Ｄでは、面内存在確率Ｐを０．６％、周期Λを４μｍとした他は実施例Ａと同様の条件で光学体１を作製し、実施例Ａと同様の方法で配光特性を評価した。図２２はＭｉｎｉ−Ｄｉｆｆを使用して測定された配光特性を示す。実施例Ｄでも均質配光性の高い分布が得られる。図２３は、光学体１の合成構造体２０の共焦点顕微鏡像を示す。図２３から明らかな通り、光学体１の表面には合成構造体２０が形成されていることがわかる。図２４は図２２と同様の条件で得られた拡散光をスクリーンに照射した際に得られる投影像である。スクリーンの光学体１からの距離は１００ｍｍとした。図２５はシミュレーションの結果を示す。図２５は波長５３２ｎｍの光を光学体１に入射したときにスクリーン上に投影された投影像である。図２４及び図２５から明らかな通り、拡散光が高い均質性を有していることがわかる。
【００７２】
（１−５．実施例Ｅ）
実施例Ｅでは、面内存在確率Ｐを０．５％とした他は実施例Ａと同様の条件で光学体１を作製し、実施例Ａと同様の方法で配光特性を評価した。図２６はＭｉｎｉ−Ｄｉｆｆを使用して測定された配光特性を示す。実施例Ｅでも均質配光性の高い分布が得られる。図２７は、光学体１の合成構造体２０の共焦点顕微鏡像を示す。図２７から明らかな通り、光学体１の表面には合成構造体２０が形成されていることがわかる。図２８は図２６と同様の条件で得られた拡散光をスクリーンに照射した際に得られる投影像である。スクリーンの光学体１からの距離は１００ｍｍとした。図２９はシミュレーションの結果を示す。図２９は波長５３２ｎｍの光を光学体１に入射したときにスクリーン上に投影された投影像である。図２８及び図２９から明らかな通り、拡散光が高い均質性を有していることがわかる。
【００７３】
＜２．実施例１〜３４、比較例１〜９＞
実施例１〜３４、比較例１〜９では、面内存在確率Ｐ、周期Λ、存在領域Ｔ、及び周期摂動δをが配光特性に与える影響を調べるために、これらのパラメータを変動させた光学体１の配光特性をシミュレーションにより評価した。シミュレーションの具体的な方法は実施例Ａと同様とした。各実施例及び比較例のパラメータ及び結果を表１〜８に示す。表１〜８の観察における「配光良」は、リング光、斑模様などが観察されない状態（拡散光の均質性が高い）状態を示す。つまり、図１２等と同様の拡散光が観察されたことを示す。「極薄リング光」は、極薄のリング光が観察されたが、ピークレシオ値が２．５以下となったことを示す。「リング光」は、リング光が明確に観察され、ピークレシオ値が２．５より大きくなったことを示す。リング光の例を図３１に示す。「判定」は、ピークレシオ値が２．５以下なら「Ｇｏｏｄ」となり、ピークレシオ値が２．５より大きい場合には「ＮＧ」となる。
【００７４】
【表１】
2020052064.tif 000005
【００７５】
実施例１〜６、比較例１、２は配光特性の周期依存性を評価したものである。実施例１〜６、比較例１、２から明らかな通り、Λ≧５μｍであれば（すなわち条件１が満たされれば）良好な配光特性が得られることがわかる。
【００７６】
【表２】
2020052064.tif 000006
【表３】
2020052064.tif 000007
【００７７】
実施例７〜１５、比較例３〜５は主構造体３０の周期Λを３または４μｍで固定した状態で面内存在確率を変動させ、光学特性を評価したものである。実施例７〜１５、比較例３〜５から明らかな通り、Ｐ≧０．３％、かつΛ≧３μｍであれば（すなわち条件２が満たされれば）良好な配光特性が得られることがわかる。
【００７８】
【表４】
2020052064.tif 000008
【表５】
2020052064.tif 000009
【表６】
2020052064.tif 000010
【表７】
2020052064.tif 000011
【表８】
2020052064.tif 000012
【００７９】
実施例１６〜３４、比較例６〜１６は主構造体３０の面内存在確率Ｐ、及び周期Λをある値に固定した状態で存在領域Ｔ及び周期摂動δを変動させ、光学特性を評価したものである。実施例１６〜３４、比較例６〜１６から明らかな通り、Ｐ≧０．２％、Λ≧３μｍ、Ｔ≧１０Λ、かつδ≧３０％（条件３−１）またはＰ≧０．２％、Λ≧４μｍ、Ｔ＞１０Λ、かつδ≧０％（条件３−２）であれば（すなわち条件３が満たされれば）良好な配光特性が得られることがわかる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８１】
例えば、上記実施形態では、主構造体３０の位相分布がＳｉｎｃ関数で示されることとしたが、本発明はかかる例に限定されない。すなわち、主構造体３０の位相分布は、均質瞳関数をフーリエ変換することで得られる振幅分布に相当するものであればどのようなものであってもよい。
【符号の説明】
【００８２】
１  光学体
１０  基材
１５  合成構造体層
２０  合成構造体
３０  主構造体
３１  中心点
３２  凸部
３３  凹部
【図１】
2020052064.tif 000013
【図２】
2020052064.tif 000014
【図３】
2020052064.tif 000015
【図４】
2020052064.tif 000016
【図５】
2020052064.tif 000017
【図６】
2020052064.tif 000018
【図７】
2020052064.tif 000019
【図８】
2020052064.tif 000020
【図９】
2020052064.tif 000021
【図１０】
2020052064.tif 000022
【図１１】
2020052064.tif 000023
【図１２】
2020052064.tif 000024
【図１３】
2020052064.tif 000025
【図１４】
2020052064.tif 000026
【図１５】
2020052064.tif 000027
【図１６】
2020052064.tif 000028
【図１７】
2020052064.tif 000029
【図１８】
2020052064.tif 000030
【図１９】
2020052064.tif 000031
【図２０】
2020052064.tif 000032
【図２１】
2020052064.tif 000033
【図２２】
2020052064.tif 000034
【図２３】
2020052064.tif 000035
【図２４】
2020052064.tif 000036
【図２５】
2020052064.tif 000037
【図２６】
2020052064.tif 000038
【図２７】
2020052064.tif 000039
【図２８】
2020052064.tif 000040
【図２９】
2020052064.tif 000041
【図３０】
2020052064.tif 000042
【図３１】
2020052064.tif 000043
【図３２】
2020052064.tif 000044
【図３３】
2020052064.tif 000045